Способ химико-термической обработки металлических порошков для производства сталей и жаропрочных сплавов, упрочненных дисперсными оксидами

1. Способ получения композиционных порошков для получения изделий, упрочненных дисперсными оксидами, включающий химико-термическую обработку порошков основного металла, включающего сталь или жаропрочный сплав, в виброкипящем слое в присутствии активированной газовой среды, содержащей галогениды и насыщающие легирующие элементы, отличающийся тем, что газовую среду, содержащую галогениды и насыщающие легирующие элементы, получают в дополнительном контейнере и подают в контейнер, содержащий порошок основного металла, после чего химико-термическую обработку проводят при вибрации путем нагрева до температуры выше температур испарения галогенидов, но ниже температуры плавления насыщающих элементов, выдержки при упомянутой температуре и отжиг в водородосодержащей среде с последующим охлаждением в кислородосодержащей среде с формированием на поверхности порошка основного металла оксидов насыщающих элементов.
2. Способ по п. 1, отличающийся тем, что нагрев при химико-термической обработке осуществляют до температуры 750-950°С.
3. Способ по п. 1, отличающийся тем, что охлаждение при химико-термической обработке осуществляют на воздухе или в кислородсодержащей среде.
4. Способ по п. 1, отличающийся тем, что выдержку при химико-термической обработке проводят в течение 60-240 мин.
3
2
2
6
5. Способ по любому из пп. 1-4, отличающийся тем, что для получения активированной газовой среды используют галогениды, выбранные из группы, содержащей хлориды, иодиды, фториды или бромиды аммония и, в частности AlF, NaF, CaF, KTiF.
6. Способ по любому из пп. 1-4, отличающийся тем, что в качестве насыщающих элементов используют по меньшей мере один элемент, выбранный из группы, содержащей Y, Ti, Hf, Zr, Al, Mg.
7. Способ по любому из пп. 1-4, отличающийся тем, что для получения насыщающих элементов используют лигатуры Y-Ni, Y-Al, Y-Mg.
8. Способ по п. 1-4, отличающийся тем, что используют металлические порошки фракционного состава от 40 до 200 мкм.